Способ смачивания восковых моделей
METHOD OF WETTING WAX PATTERNS

Изобретение относится к металлургии, в частности к технологии литья, и может использоваться в технологии высокоточного литья по выплавляемым моделям.
Наиболее близким аналогом по технической сущности и принятым за прототип является способ смачивания восковых моделей (Патент RU №2641205, МПК B22C9/04, публ. 16.01.2018), по которому для подготовки раствора для смачивания в ёмкость с дистиллированной водой вливают моющее средство в виде синтетического поверхностно - активного вещества, например, щелочное или кислотное для получения 10-20% водного раствора, перемешивают, после получения раствора осуществляют промывку окунанием или распылением, с последующей промывкой в дистиллированной воде.
Недостатком данного способа является дополнительная технологическая операция «промывка модельных блоков» в дистиллированной воде, при которой смываются синтетические поверхностно-активные вещества (ПАВ), которые повышают адгезию, при этом увеличен технологический процесс и трудоёмкость изготовления восковых моделей.
Технической проблемой, решение которой обеспечивается при осуществлении предлагаемого изобретения и не может быть реализовано при использовании прототипа, является смытие синтетических поверхностно-активных веществ дистиллированной водой, следовательно, низкая смачивающая способность модельных блоков,  увеличение операций технологического процесса и трудоёмкости изготовления восковых моделей.
Технической задачей предлагаемого изобретения является повышение смачивающей способности модельных блоков при изготовлении восковых моделей.
0
Техническая проблема решается  тем, что в способе смачивания  восковых моделей, заключающемся в том, что для подготовки раствора для смачивания в ёмкость с дистиллированной водой вливают моющее средство в виде синтетического поверхностно- активного вещества, например, щелочное или кислотное для получения 10-20% водного раствора, перемешивают, после получения раствора осуществляют промывку окунанием  или распылением, согласно изобретению, промывку совершают в течении 1-5 минут, далее просушивают блок восковых моделей в среде  воздуха  при температуре  20-25С и влажности 50-55 % до полного высыхания раствора на поверхности восковых  моделей.
На фиг. 1 представлена блок- схема реализации способа смачивания восковых моделей.
0
Способ смачивания осуществляется следующим образом. Для подготовки обезжиривающего раствора для смачивания вливают в ёмкость с дистиллированной водой моющее средство в виде синтетического поверхностно- активного вещества, например, щелочные или кислотные для получения 10-20% водного раствора, перемешивают, после получения раствора, осуществляют промывку окунанием или распылением. Блок восковых моделей с наличием разделительной смазки на поверхности, промывают в течение 1-5 минут окунанием в растворе. Промывка распылением на собранные блоки может осуществляться при помощи пульверизатора. Далее просушивают блок восковых моделей в среде воздуха при температуре (Т) 20-25С и влажности 50-55 % до полного высыхания раствора с поверхности восковых моделей. Уровень влажности в помещении создается искусственно. Способ смачивания восковых моделей применяется в технологии высокоточного литья по выплавляемым моделям после запрессовки моделей и их сборки в блок.
В предлагаемом способе отсутствует промывка в дистиллированной воде, что позволяет сократить технологическую цепочку и улучшить смачивающую способность восковых блоков. При разработке предлагаемого способа были проведены экспериментальные работы по подбору процентного содержания состава составляющих раствора, а также подбору параметров режимов и при этом получен неожиданный положительный результат. Способ смачивания восковых моделей внедрен в литейном цехе в технологии высокоточного литья по выплавляемым моделям. В качестве ПАВ могут быть применены средства моющие синтетические поверхностно - активного вещества, например, кислотные или щелочные. Восковые модели с открытыми стержневыми знаками, это те модели, керамические стержни которых не защищены модельным воском. Появилась возможность использования обезжиривающего промывочного раствора для восковых моделей с открытыми стержневыми знаками.
Способ смачивания восковых моделей позволяет получить повышенную адгезионную способность восковых блоков к керамическим суспензиям на водной основе.
Таким образом, предлагаемое изобретение с вышеуказанными отличительными признаками, в совокупности с известными признаками, позволяет повысить смачивающую способность модельных блоков, достичь высокой степени очистки.